(57)【特許請求の範囲】
【請求項１】
（Ａ）成分として、下記の一般式（１）
Ｒ１−Ｏ−（ＡＯ１）ｍ−Ｒ２          （１）
（式中、Ｒ１及びＲ２は、炭化水素基を表わし、ＡＯ１は、オキシアルキレン基を表わし、ｍは、１以上の数を表わす。）
で表わされるポリアルキレングリコールジエーテル；
（Ｂ）成分として、下記の一般式（２）
Ｒ３−Ｏ−（ＡＯ２）ｎ−Ｈ          （２）
［式中、Ｒ３は、炭化水素基を表わし、（ＡＯ２）ｎは、２種以上のオキシアルキレン基で構成されたポリオキシアルキレン鎖を表わし、ｎは、２以上の数を表わす。］
で表わされるポリアルキレングリコールモノエーテル；
及び（Ｃ）成分として、下記の一般式（３）
Ｒ４−Ｏ−（Ｃ３Ｈ６Ｏ）ｐ−Ｒ５        （３）
（式中、Ｒ４及びＲ５は、炭化水素基を表わし、ｐは、１以上の数を表わす。）
で表わされるポリプロピレングリコールジエーテル
を含有する脱墨剤組成物。
【請求項２】
（ＡＯ１）ｍが、オキシエチレン基を含むポリオキシアルキレン鎖である請求項１記載の脱墨剤組成物。
【請求項３】
（ＡＯ２）ｎが、オキシエチレン基及びそれ以外のオキシアルキレン基のランダム共重合により形成されたポリオキシアルキレン鎖である請求項１又は２記載の脱墨剤組成物。
【請求項４】
Ｒ３が、炭素数６〜２８のアルキル基又はアルケニル基である請求項１乃至３の何れか１項記載の脱墨剤組成物。
【請求項５】
Ｒ４又はＲ５が、炭素数１〜４のアルキル基又はアルケニル基である請求項１乃至４の何れか１項記載の脱墨剤組成物。
【請求項６】
更に、その他の界面活性剤を含有する請求項１乃至５の何れか１項記載の脱墨剤組成物。
【発明の詳細な説明】
【０００１】
【発明の属する技術分野】
本発明は、古紙の再生に使用される脱墨剤組成物に関する。
【０００２】
【従来の技術】
新聞、雑誌等を再生して新たな紙を作成する古紙の再生利用は古くから行われている技術である。しかし、近年はパルプ資源の不足やその価格の高騰、原料となる樹木の不足、環境保護等の観点から、古紙を有効利用することはその重要性を増している。一方で、従来は脱墨パルプの用途は新聞・雑誌用の紙であることが多かったが、近年は様々な用途へ展開すべく高白色度再生の要求が強くなってきている。かかる状況の中、脱墨工程の中で重要な役割を果たす脱墨剤に対する性能向上の要求が年々厳しくなってきている。
【０００３】
脱墨剤の基材として、ポリアルキレングリコールジエーテル類縁体がある。例えば、特開平１−２６６２９２号公報には、ポリエチレングリコールジエーテル又はポリエチレングリコールジエーテルとポリエチレングリコールモノエーテルを有効成分とする脱墨剤を使用した古紙の脱墨処理方法が開示されている。具体的には、ポリエチレングリコールジブチルエーテル、ポリエチレングリコールヘキシルメチルエーテル、ポリエチレングリコール２−エチルヘキシルメチルエーテル、ポリエチレングリコール２−エチルヘキシルブチルエーテル、ポリエチレングリコールラウリルメチルエーテル等が使用されている。又、特開平５−１２５６８２号公報には、上記のようなポリエチレングリコールジエーテルにモノグリセリドのエチレンオキサイド付加物を配合した脱墨剤組成物が開示されている。
【０００４】
又、特開平４−１３６２８８号公報には、ポリアルキレングリコールジエーテル、具体的には、Ｃ12〜Ｃ15の合成アルコールにＣ16〜Ｃ18のα−オレフィンオキサイド、プロピレンオキサイド及びエチレンオキサイドをランダム共重合させた脱墨剤が開示されている。
【０００５】
【発明が解決しようとする課題】
しかし、これらに代表されるポリアルキレングリコール誘導体系の脱墨剤は、新聞・雑誌古紙をベースにした新聞・雑誌用再生紙等の高い白色度を要求されない場合はそれなりの効果を示すものの、それらの古紙にＯＡ古紙を配合して、より高白色度の再生紙を製造するには性能的に難しかった。
従って、本発明の目的は、高白色度、高Ｌ値、高ｂ値の製品紙が得られ、又脱墨工程中の抑泡効果に優れる脱墨剤組成物を提供することにある。
【０００６】
【課題を解決するための手段】
そこで本発明者らは鋭意検討し、新聞・雑誌用紙はもとよりＯＡ用紙等として使用することができる高白色度、残インキ及び残カーボンの少ない再生紙を得ることができる脱墨剤組成物を開発するに至った。
即ち、本発明は（Ａ）成分として、下記の一般式（１）
Ｒ１−Ｏ−（ＡＯ１）ｍ−Ｒ２          （１）
（式中、Ｒ１及びＲ２は、炭化水素基を表わし、ＡＯ１は、オキシアルキレン基を表わし、ｍは、１以上の数を表わす。）
で表わされるポリアルキレングリコールジエーテル；
（Ｂ）成分として、下記の一般式（２）
Ｒ３−Ｏ−（ＡＯ２）ｎ−Ｈ          （２）
［式中、Ｒ３は、炭化水素基を表わし、（ＡＯ２）ｎは、２種以上のオキシアルキレン基で構成されたポリオキシアルキレン鎖を表わし、ｎは、２以上の数を表わす。］
で表わされるポリアルキレングリコールモノエーテル；
及び（Ｃ）成分として、下記の一般式（３）
Ｒ４−Ｏ−（Ｃ３Ｈ６Ｏ）ｐ−Ｒ５        （３）
（式中、Ｒ４及びＲ５は、炭化水素基を表わし、ｐは、１以上の数を表わす。）
で表わされるポリプロピレングリコールジエーテル
を含有する脱墨剤組成物である。
【０００７】
【発明の実施の形態】
本発明の脱墨剤組成物の（Ａ）成分は、一般式（１）で表わされるポリアルキレングリコールジエーテルである。一般式（１）において、Ｒ1及びＲ2は炭化水素基である。炭化水素基としては例えば、アルキル基、アルケニル基、アリール基、シクロアルキル基、シクロアルケニル基等が挙げられる。
【０００８】
アルキル基としては例えば、メチル、エチル、プロピル、イソプロピル、ブチル、イソブチル、２級ブチル、ターシャリブチル、ペンチル、イソペンチル、２級ペンチル、ネオペンチル、ターシャリペンチル、ヘキシル、２級ヘキシル、ヘプチル、２級ヘプチル、オクチル、２−エチルヘキシル、２級オクチル、ノニル、２級ノニル、デシル、２級デシル、ウンデシル、２級ウンデシル、ドデシル、２級ドデシル、トリデシル、イソトリデシル、２級トリデシル、テトラデシル、２級テトラデシル、ヘキサデシル、２級ヘキサデシル、ステアリル、イコシル、ドコシル、テトラコシル、トリアコンチル、２−ブチルオクチル、２−ブチルデシル、２−ヘキシルオクチル、２−ヘキシルデシル、２−オクチルデシル、２−ヘキシルドデシル、２−オクチルドデシル、２−デシルテトラデシル、２−ドデシルヘキサデシル、２−ヘキサデシルオクタデシル、２−テトラデシルオクタデシル、モノメチル分枝−イソステアリル等が挙げられる。
【０００９】
アルケニル基としては例えば、ビニル、アリル、プロペニル、ブテニル、イソブテニル、ペンテニル、イソペンテニル、ヘキセニル、ヘプテニル、オクテニル、ノネニル、デセニル、ウンデセニル、ドデセニル、テトラデセニル、オレイル等が挙げられる。
【００１０】
アリール基としては例えば、フェニル、トルイル、キシリル、クメニル、メシチル、ベンジル、フェネチル、スチリル、シンナミル、ベンズヒドリル、トリチル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル、フェニルフェニル、ベンジルフェニル、スチレン化フェニル、ｐ−クミルフェニル、α−ナフチル、β−ナフチル基等が挙げられる。
【００１１】
シクロアルキル基、シクロアルケニル基としては例えば、シクロペンチル、シクロヘキシル、シクロヘプチル、メチルシクロペンチル、メチルシクロヘキシル、メチルシクロヘプチル、シクロペンテニル、シクロヘキセニル、シクロヘプテニル、メチルシクロペンテニル、メチルシクロヘキセニル、メチルシクロヘプテニル基等が挙げられる。
【００１２】
中でも、高白色度の再生紙を得るためには、Ｒ1はアルキル基又はアルケニル基が好ましく、炭素数１〜１８のアルキル基又はアルケニル基であるのが更に好ましい。又、Ｒ2はアルキル基又はアルケニル基が好ましく、炭素数１〜１２のアルキル基又はアルケニル基であるのが更に好ましい。
【００１３】
又、ＡＯ1はオキシアルキレン基である。オキシアルキレン基としては例えば、オキシエチレン、オキシプロピレン、オキシブチレン、オキシヘキシレン、オキシオクチレン等が挙げられる。中でも、炭素数２〜４のオキシアルキレン基が好ましく、オキシエチレン基であることが最も好ましい。又、ＡＯ1が２種類以上のオキシアルキレン基である場合は、１種はオキシエチレン基であることが好ましい。(ＡＯ1)mの部分は、エチレンオキサイド、プロピレンオキサイド、ブチレンオキサイド等のアルキレンオキサイド類や、α―オレフィンオキサイド等を付加重合させることにより形成することができる。又、(ＡＯ1)mの部分が２種類以上のオキシアルキレン基である場合は共重合させるオキサイド等の重合形態は特に限定されず、ランダム共重合、ブロック共重合又はランダム／ブロック共重合等であってよい。重合度ｍは１以上の数であるが、高白色度の再生紙を得るためには、Ｒ1及びＲ2の何れかが炭素数４以上の炭化水素基である場合は、１〜２００が好ましく、１〜１００がより好ましく、３〜５０が最も好ましい。又、Ｒ1及びＲ2の両方が炭素数３以下の炭化水素基である場合は、ｍは１〜１,０００が好ましく、５〜７５０がより好ましく、１０〜５００が最も好ましい。
【００１４】
一般式（１）で表わされるポリアルキレングリコールジエーテルの製造方法は特に限定されず通常の公知の方法によればよい。通常は、Ｒ1―ＯＨからなるアルコール又はフェノールにアルキレンオキサイドをアルカリ触媒下で付加重合させたのち、塩化アルキル等のアルキル化剤等で末端の水素原子を炭化水素基で置換すれば得ることができる。
【００１５】
本発明の脱墨剤組成物の（Ｂ）は、一般式（２）で表わされるポリアルキレングリコールモノエーテルである。一般式（２）において、Ｒ3は炭化水素基である。中でも、Ｒ3はアルキル基又はアルケニル基が好ましく、炭素数６〜２８のアルキル基又はアルケニル基であるのが更に好ましい。
【００１６】
一般式（２）において、(ＡＯ2)nは、２種以上の、オキシアルキレン基で構成されたポリオキシアルキレン鎖を表わす。オキシアルキレン基としては例えば、オキシエチレン、オキシプロピレン、オキシブチレン、オキシヘキシレン、オキシオクチレン、α―オレフィンオキサイド等が挙げられる。中でも、炭素数２〜４のオキシアルキレン基が好ましく、２種以上のオキシアルキレン基のうち１種はオキシエチレン基であることが好ましい。(ＡＯ2)nはこれらのオキシアルキレン基のうち２種以上の基によって構成されたポリオキシアルキレン鎖であり、エチレンオキサイド、プロピレンオキサイド、ブチレンオキサイド等のアルキレンオキサイド等を共重合させることにより形成することができる。共重合させるオキサイド等の重合形態は特に限定されず、ランダム共重合、ブロック共重合又はランダム／ブロック共重合等であってよいが、ランダム共重合により構成された基であることが好ましい。重合度ｎは２以上の数であり、２〜２００が好ましく、２〜１５０がより好ましく、１０〜１００が最も好ましい。
【００１７】
一般式（２）で表わされるポリアルキレングリコールモノエーテルの製造方法は特に限定されず通常の公知の方法によればよい。通常は、Ｒ3―ＯＨからなるアルコール又はフェノールに２種以上のアルキレンオキサイドをアルカリ触媒下でランダム共重合又はブロック共重合させれば得ることができる。
【００１８】
（Ａ）成分と（Ｂ）成分の配合比は特に限定されないが、再生紙の白色度及び脱墨工程中の抑泡効果を考慮した場合、重量比で（Ａ）／（Ｂ）＝１０／９０〜９９／１が好ましく、４０／６０〜９９／１がより好ましい。
【００１９】
本発明の脱墨剤組成物は、上記（Ａ）及び（Ｂ）成分並びに（Ｃ）成分の一般式（３）で表わされるポリプロピレングリコールジエーテルを含有するものであり、高白色度、高Ｌ値、高ｂ値の製品紙が得られ、脱墨工程中の抑泡効果に優れるものである。
【００２０】
一般式（３）において、Ｒ4及びＲ5は炭化水素基である。中でも、再生紙の白色度及び脱墨工程中の抑泡効果を考慮した場合、Ｒ4及びＲ5はアルキル基又はアルケニル基が好ましく、炭素数１〜４のアルキル基又はアルケニル基であるのが更に好ましい。重合度ｐは１以上の数であり、１〜２００が好ましく、１〜１５０がより好ましく、１〜１００が最も好ましい。
【００２１】
（Ｃ）成分の配合量は特に限定されないが、再生紙の白色度及び脱墨工程中の抑泡効果を考慮した場合、重量比で（Ａ）＋（Ｂ）／（Ｃ）＝１０／９０〜９９／１が好ましく、４０／６０〜９０／１０がより好ましい。
【００２２】
本発明の脱墨剤組成物の使用量は特に限定されないが、効率的な脱墨を行うためには古紙重量に対して０.００１〜１５重量％が好ましく、０.００５〜１０重量％がより好ましく、０.０１〜５重量％が更に好ましい。
【００２３】
本発明の脱墨剤組成物により脱墨される古紙としては例えば、新聞、雑誌、チラシ、コンピューターアウトプット用紙、コピー用紙等が挙げられるが、特にコンピューターアウトプット用紙やコピー用紙を含む古紙を脱墨する際に優れた効果を現す。
【００２４】
又、本発明の脱墨剤組成物は公知の他の脱墨剤と併用することができる。他の脱墨剤としては、例えばエーテル類として、ポリオキシエチレンアルキルエーテル、ポリオキシエチレンポリオキシプロピレン（ブロック共重合物又はランダム共重合物）アルキルエーテル等のポリオキシアルキレンアルキルエーテル；ポリオキシエチレンアルキルフェニルエーテル、ポリオキシエチレンポリオキシプロピレン（ブロック共重合物又はランダム共重合物）アルキルフェニルエーテル等のポリオキシアルキレンアルキルフェニルエーテル；ポリオキシエチレンポリオキシプロピレンブロック共重合物ジエーテル等が挙げられる。脂肪酸誘導体としては、例えばポリオキシエチレン脂肪酸エステル等のポリオキシアルキレン脂肪酸エステル類；油脂のアルキレンオキサイド付加物類；ソルビタン脂肪酸エステル、ポリオキシエチレンソルビタン脂肪酸エステル等のソルビタンエステル類；ポリオキシエチレンソルビトール脂肪酸エステル等のポリオキシアルキレンソルビトール脂肪酸エステル類；モノエタノールアミン、ジエタノールアミン等のアルカノールアミンの脂肪酸アミド類；オレイン酸ナトリウム、オレイン酸カリウム、ラウリン酸ナトリウム、ラウリン酸カリウム、ヤシ脂肪酸ナトリウム、ヤシ脂肪酸カリウム等の脂肪酸石鹸類；脂肪酸アルキルエステル、脂肪酸等が挙げられる。又、アニオン性の脱墨剤として、例えばアルコールサルフェート類；ヒドロキシ脂肪酸アルキルエステルのサルフェート類；ポリオキシエチレンアルキルサルフェート等のアルキルエーテルサルフェート類；ポリオキシエチレンアルキルフェニルサルフェート等のポリオキシアルキレンアルキルフェニルサルフェート類；オレフィンの硫酸エステル類；アルキルスルホネート、αオレフィンスルホネート、ジアルキルスルホサクシネート等のスルホネート類；アルキルリン酸エステル等が挙げられる。
【００２５】
又、本発明の脱墨剤組成物は、公知の他の界面活性剤、例えば、アルコールエトキシレート等のアルコールアルキレンオキサイド付加物、アルキルフェノールエトキシレート等のアルキルアリールアルキレンオキサイド付加物、脂肪酸アルキレンオキサイド付加物、アルキルアミンのアルキレンオキサイド付加物、エチレンオキサイド・プロピレンオキサイドブロック重合体等のポリアルキレングリコール、脂肪酸グリセリンエステル、脂肪酸グリコールエステル、脂肪酸ペンタエリスリトールエステル、脂肪酸しょ糖エステル、脂肪酸ソルビタンエステル、脂肪酸ソルビトールエステル、しょ糖アルキレンオキサイド付加物、ソルビタンアルキレンオキサイド付加物、ソルビトールアルキレンオキサイド付加物、ペンタエリスリトールアルキレンオキサイド付加物、アルカノールアミンの脂肪酸アミド等のノニオン性界面活性剤；脂肪酸塩、アルコールサルフエート、アルコールエーテルサルフェート、アルキルスルホネート、ノニルフェノール、スチレン化フェノール、ｐ−クミルフェノール等のアルキルアリールのサルフェート、ノニルフェノール、スチレン化フェノール、ｐ−クミルフェノール等のアルキルアリールのエーテルサルフェート、アルキルベンゼンのスルホネート、αオレフィンスルホネート、スルホコハク酸エステル、アルキルリン酸エステル塩等のアニオン性界面活性剤；アルキルアミン塩、第４級アンモニウム塩等のカチオン性界面活性剤；カルボベタイン、スルホベタイン等のベタイン型両性界面活性剤；グリシン誘導体、アラニン誘導体等のアミノ酸型両性界面活性剤等が挙げられる。又、高分子凝集剤、高分子分散剤、過酸化水素や次亜塩素酸ナトリウム等の漂白剤、水酸化ナトリウムや水酸化カリウム等のアルカリ剤、リパーゼやセルラーゼ等の酵素、ケイ酸ナトリウム、炭酸ナトリウム、キレート剤等公知の他の添加剤と併用することができる。
【００２６】
本発明の脱墨剤組成物を使用して製造された再生紙は、新聞や雑誌用紙として使用することができることは勿論、高い白色度を有し、残インキ及び残カーボンが少ないので、コピー用紙やコンピューターアウトプット用紙等のＯＡ用紙として使用することができる。
【００２７】
【実施例】
以下、本発明を製造例及び実施例により更に具体的に説明する。尚、実施例中、部及び％については特に記載がない限り重量基準である。又、ＥＯはオキシエチレン基又はエチレンオキサイドを表わし、ＰＯはオキシプロピレン基又はプロピレンオキサイドを表わし、ＢＯはオキシブチレン基又はブチレンオキサイドを表わす。尚、構造式中の「／」はランダム付加を表わし、「−」はブロック付加を表わす。
【００２８】
（製造例１）
Ｃ12〜Ｃ13の混合アルコール３８６ｇと水酸化カリウム１.７ｇをオートクレーブ中に仕込み、１００℃で１時間処理した後、同温で脱水を行った。その後１２０℃に昇温してエチレンオキサイド（ＥＯ）を４４０ｇを２時間かけてフィードした。その後、同温で２時間熟成を行い、無色透明の反応生成物を得た。次に、この反応生成物とナトリウムメチラート２８％メタノール溶液４３２ｇを仕込み、１０ｍｍＨｇ、１１０℃で６時間反応させた。その後塩化メチル１１６ｇを８０℃、３時間かけて反応させ、中和処理を行い、Ｃ12〜Ｃ13アルコールＥＯ５モル付加物メチルエーテル（Ａ−１）を得た。
【００２９】
以下、同様の方法で、（Ａ−２）及び（Ａ−３）を得た。
（Ａ−２）  Ｃ１２〜Ｃ１３アルコールＥＯ８モル付加物メチルエーテル
（Ａ−３）
Ｃ８Ｈ１７Ｏ−（ＥＯ）７−Ｃ８Ｈ１７
【００３０】
（製造例２）
ラウリルアルコール１８６ｇと水酸化カリウム４ｇをオートクレーブ中に仕込み、１００℃で１時間処理した後、同温で脱水を行った。その後１２０℃に昇温してＥＯを７９２ｇとＰＯを１,０４４ｇの混合物を７時間かけてフィードした。その後同温で２時間熟成を行い、無色透明の反応生成物を得た。中和処理を行い、ラウリルアルコールＥＯ１８モルＰＯ１８モルランダム付加物（Ｂ−１）を得た。
【００３１】
以下、同様の方法で、（Ｂ−２）を得た。
（Ｂ−２）
Ｃ１２Ｈ２５Ｏ−（ＥＯ）３６／（ＰＯ）３６−Ｈ
【００３２】
（製造例３）
Ｃ12〜Ｃ13の混合アルコール３８６ｇと水酸化カリウム３.１ｇをオートクレーブ中に仕込み、１００℃で１時間処理した後、同温で脱水を行った。その後１２０℃に昇温してＰＯを１,１６０ｇを２時間かけてフィードした。その後同温で２時間熟成を行い、無色透明の反応生成物を得た。次にこの反応生成物とナトリウムメチラート２８％メタノール溶液４３２ｇを仕込み、１０ｍｍＨｇ、１１０℃で６時間反応させた。その後塩化メチル１１６ｇを８０℃、３時間かけて反応させ、中和処理を行い、Ｃ12〜Ｃ13アルコールＰＯ１０モル付加物メチルエーテル（Ｃ−１）を得た。
【００３３】
以下、同様の方法で、（Ｃ−２）〜（Ｃ−４）を得た。
（Ｃ−２）
【化２５】
ＣＨ3Ｏ−(ＰＯ)70−ＣＨ3
（Ｃ−３）
【化２６】
ＣＨ3Ｏ−(ＰＯ)43−ＣＨ3
（Ｃ−４）  アリルアルコールＰＯ６モル付加物アリルエーテル
上記の成分以外に、以下の界面活性剤をその他の成分として使用した。
【００３４】
（その他１）  ノニルフェノールＥＯ１０モル付加物
【００３５】
上記各成分を用い、以下の表１に記載する配合割合にて本発明品並びに比較品の脱墨剤組成物を調製した。
【００３６】
【表１】
0004042873.tif 000002
【００３７】
（試験１）
オフセット新聞古紙５０％、凸版印刷古紙２０％、チラシ古紙３０％からなる原料古紙６０ｇを３ｃｍ角に切断してパルプ離解機に入れ、１，５００ミリリットルの水道水を入れた後、古紙重量に対して水酸化ナトリウム１．３％、３号ケイソー３．２％、３５％過酸化水素１．１％、実施例１〜５又は比較例１〜３の各脱墨剤組成物０．３％を加え、パルプ濃度４．０％にて２５分間離解を行なった。次いで、５０℃にて１時間熟成を行なった。その後パルプ濃度を１．０％に希釈して２５℃にて１０分間フローテーション処理を行なった。得られたパルプをＴＡＰＰＩスタンダード型抄紙機にて坪量１００ｇ／ｍ２のパルプシートを得た。
得られたシートのハンター白色度、Ｌ値、ｂ値をΣ８０（日本電色工業製）にて測定した。
又、残インキ個数は得られたパルプシートを画像解析装置（ピアスＬＡ−５００）を用いて測定した。
フロス量はフローテーション１０分間にかき出された量を測定した。
泡切れ時間は、フローテーション開始後１分間後のフロスを１００ミリリットルメスシリンダーに１００ミリリットル採取し、泡の消失時間を測定した。
測定結果を以下の表に示す。
【００３８】
【表２】
0004042873.tif 000003
【００３９】
（試験２）
コンピューターアウトプット古紙（ＣＰＯ）とコピー古紙（ＰＰＣ）からなる原料古紙（混合比１／１）６０ｇを３ｃｍ角に切断してパルプ離解機に入れ、１．５００ミリリットルの水道水を入れた後、古紙重量に対して水酸化ナトリウム１．３％、実施例１〜５又は比較例１〜３の各脱墨剤組成物０．３％を加え、パルプ濃度４．０％にて２５分間離解を行なった。次いで、５０℃にて１時間熟成を行なった。その後パルプ濃度を１．０％に希釈して２５℃にて５分間洗浄試験を行った。得られたパルプをＴＡＰＰＩスタンダード型抄紙機にて坪量１００ｇ／ｍ２のパルプシートを得た。
得られたシートのハンター白色度、Ｌ値及び残インキ個数を試験１と同様の方法で測定した。
測定結果を以下の表に示す。
【００４０】
【表３】
0004042873.tif 000004
【００４１】
【発明の効果】
本発明の効果は、高ハンター白色度、高Ｌ値、高ｂ値の製品紙が得られ、又脱墨工程中の抑泡効果に優れる脱墨剤組成物を提供したことにある。